(57)【要約】【課題】特に、汎用のプラスチック基板等の上に、前記プラスチック基板等に影響を及ぼさない、２００℃以下のプロセス温度での処理によって、より優れた特性を有する絶縁層と、導電層とを形成できるため、信頼性に優れた、実用レベルの品質を有する電子回路部品を製造することができる、有機ＴＦＴ１等の電子回路部品の製造方法を提供する。【解決手段】ポリイミドおよびその前駆体のうちの少なくとも一方を含む層を、２００℃以下の温度に加熱して、水との接触角が８０°以上である絶縁層４を形成し、前記絶縁層４の上に、金属ナノ粒子を含む分散液からなる塗膜を形成して、前記塗膜を２００℃以下の温度で焼成して、ソース電極５、ドレイン電極６等の導電層を形成する。【選択図】図１
2008041960.tif 000002
【特許請求の範囲】
【請求項１】
ポリイミドおよびその前駆体のうちの少なくとも一方を含む層を、２００℃以下の温度に加熱して、水との接触角が８０°以上である絶縁層を形成する工程と、前記絶縁層の上に、金属ナノ粒子を含む分散液からなる塗膜を形成して、前記塗膜を２００℃以下の温度で焼成して導電層を形成する工程とを含むことを特徴とする電子回路部品の製造方法。
【請求項２】
導電層を、一次粒子径が１００ｎｍ以下であるＡｇ、Ａｕ、Ｐｔ、Ｐｄ、Ｒｕ、Ｉｒ、Ｓｎ、Ｃｕ、Ｎｉ、Ｆｅ、Ｃｏ、Ｔｉ、およびＩｎからなる群より選ばれる少なくとも１種の金属からなる金属ナノ粒子と、分散剤と、溶媒としての水とを含む分散液を用いて形成することを特徴とする請求項１に記載の電子回路部品の製造方法。
【請求項３】
電子回路部品が、基板上に形成されたゲート電極と、前記ゲート電極を覆う絶縁層と、前記絶縁層上に互いに離間させて形成されたソース電極およびドレイン電極と、前記絶縁層の、ソース電極とドレイン電極との間の領域を埋める半導体層とを含む有機電子デバイスであり、ポリイミドおよびその前駆体のうちの少なくとも一方を含む層を、前記基板上に、ゲート電極を覆うように形成して、２００℃以下の温度に加熱することで、絶縁層を形成した後、前記絶縁層の上に、金属ナノ粒子を含む分散液からなる塗膜をパターン形成して、前記塗膜を２００℃以下の温度で焼成することで、導電層からなるソース電極およびドレイン電極を形成することを特徴とする請求項１または２に記載の電子回路部品の製造方法。
【請求項４】
電子回路部品が、絶縁層上に導体回路が形成された配線基板であり、ポリイミドおよびその前駆体のうちの少なくとも一方を含む層を形成して、２００℃以下の温度に加熱することで、絶縁層を形成した後、前記絶縁層の上に、金属ナノ粒子を含む分散液からなる塗膜をパターン形成して、前記塗膜を２００℃以下の温度で焼成することで、導電層からなる導体回路を形成することを特徴とする請求項１または２に記載の電子回路部品の製造方法。
【発明の詳細な説明】
【技術分野】
【０００１】
本発明は、絶縁層上に、電極や導体回路等として機能する導電層が形成された、有機電子デバイスや配線基板等の電子回路部品を、２００℃以下の低温プロセスで製造するための、新規な電子回路部品の製造方法に関するものである。
【背景技術】
【０００２】
近年、プラスチック基板等のフレキシブル基板を用いた、いわゆる電子ペーパー等のフレキシブルディスプレイを実用化するために、ディスプレイの画素を個別に駆動する電子デバイスとして前記ディスプレイ上に形成される、電界効果トランジスタ（ＦＥＴ）や薄膜トランジスタ（ＴＦＴ）について、前記プラスチック基板等の劣化を防止するために、できるだけ低温のプロセスでの形成を可能とするための研究開発が行われている。そして、その中で、現在、フレキシブルディスプレイ以外の各種の有機電子デバイスにおいて多用されている低温ポリシリコンＴＦＴプロセスを、フレキシブルディスプレイ上の電子デバイスの形成にも転用することが提案されている。
【０００３】
しかし、前記プロセスを用いても、実用レベルの品質を有するＴＦＴを製造するためには、最低でも２５０℃のプロセス温度が必要であり、フレキシブル基板には、前記プロセス温度に耐える高い耐熱性が要求される。そのため、前記低温ポリシリコンＴＦＴプロセスによって有機電子デバイスを形成する場合には、例えば、ポリカーボネート（ＰＣ）やポリエチレンテレフタレート（ＰＥＴ）等の、軟化温度の低い、低廉な、汎用のプラスチック基板を、フレキシブル基板として使用することができず、そのことが、フレキシブルディスプレイのコストアップを招き、実用化の妨げとなっている。
【０００４】
そこで、前記低温ポリシリコンＴＦＴプロセス等の、通常のＴＦＴプロセスで多用される、真空装置を用いた工程（真空蒸着工程、スパッタリング工程）を必要とせず、塗布や印刷の工程のみで形成できるため、より簡易で、かつ作業性、生産性が高い上、低温での形成が可能であって、前記汎用のプラスチック基板上にも形成できる可能性の高い有機ＴＦＴに注目が集まっている。図１は、有機ＴＦＴの一例の層構成を示す断面図である。図１を参照して、この例の有機ＴＦＴ１は、フレキシブル基板等の基板２上に形成されるゲート電極３と、前記ゲート電極３を覆う絶縁層４と、前記絶縁層４上に互いに離間させて形成されたソース電極５およびドレイン電極６と、前記絶縁層４の、ソース電極５とドレイン電極６との間の領域を埋める半導体層７とを備えている。
【０００５】
図の例の有機ＴＦＴ１において、ゲート電極３、ソース電極５、およびドレイン電極６は、通常、微細な金属粒子を含む分散液（導電ペースト等）を、基板２上、絶縁層４上に印刷し、乾燥させた後、焼成することで形成される。また、絶縁層４は、酸化ケイ素（ＳｉＯ2）、酸化アルミニウム（Ａｌ2Ｏ3）、酸化タンタル（Ｔａ2Ｏ5）等の無機微粒子、もしくはその前駆体を含む分散液を、ゲート電極３を形成した基板２上に塗布し、乾燥させた後、焼成することで形成される。
【０００６】
さらに、半導体層７は、通常、任意の有機半導体材料を含む塗布液を、ソース電極５、およびドレイン電極６を形成した絶縁層４上に、前記両電極間を埋めるように塗布し、乾燥させた後、必要に応じて焼成することで形成される。半導体層７を形成する有機半導体材料としては、例えば、分子中にπ電子共役系を有する、種々の低分子化合物や高分子化合物が使用可能である。有機半導体材料の具体例としては、例えば、低分子化合物としてペンタセンやチオフェンオリゴマー誘導体が、また高分子化合物としては、複素五員環を有するπ−共役系高分子化合物、ポリチエニレンビニレン、ポリアセチレン等が挙げられる（特許文献１〜４、非特許文献１）。
【特許文献１】特許第３００６７１８号公報
【特許文献２】特開平８−１９１１６２号公報
【特許文献３】特開昭６２−８５４６７号公報
【特許文献４】特表２００１−５０５００２号公報
【非特許文献１】"Electrical properties of polyacetylene/polysiloxane interface", F. Ebisawa et al., J. Appl. Phys., Vol. 54, No. 6, June 1983
【発明の開示】
【発明が解決しようとする課題】
【０００７】
先に説明した各種の有機半導体材料を使用すれば、実用レベルの品質を有する半導体層を形成することが可能である。しかし、前記従来の有機ＴＦＴは、特に、ＰＣやＰＥＴ等の、汎用のプラスチック基板上に形成した場合に、実用レベルの品質を有するまでに至っていないのが現状である。この原因としては、前記絶縁層や電極を、汎用のプラスチック基板上に形成する際に、その焼成温度が、前記プラスチック基板の耐熱温度によって制限されるため、形成される絶縁層や電極の特性を、十分に向上できないことが挙げられる。
【０００８】
例えば、先に説明した、無機微粒子やその前駆体を含む分散液を用いて形成される絶縁層は、確かに、低温ポリシリコンＴＦＴプロセスのプロセス温度の、実用上の下限である２５０℃より低温で焼成しても、形成することが可能であるものの、十分な絶縁性を有し、かつ、基板に対する密着性に優れた絶縁層を形成すると共に、形成した絶縁層上に、導電性に優れる上、前記絶縁層に対する密着性に優れた導電層を形成することを考慮すると、前記範囲内でも、できるだけ高温で焼成するのが望ましい。
【０００９】
しかし、汎用のプラスチック基板上に形成する場合は、その焼成の温度が、前記プラスチック基板の耐熱温度によって制限を受けるため、焼成が不十分になって、前記各特性に優れた絶縁層を形成できない場合が生じる。また、無機微粒子からなる絶縁層と、プラスチック基板とが、化学的に、あるいは熱膨張係数等の特性的に、全く異質の材料であって、両者間の密着性が、本来的に低いことも、各特性に優れた絶縁層を形成できないことの原因の一つである。
【００１０】
電極等の導電層についても同様である。すなわち、十分な導電性を有すると共に、絶縁層に対する密着性にも優れた導電層を形成することを考慮すると、焼成の温度は、２５０℃以下の範囲内でも、できるだけ高温であるのが好ましいが、汎用のプラスチック基板上に形成する場合は、前記焼成の温度が、プラスチック基板の耐熱温度によって制限を受けるため、焼成が不十分になって、前記各特性に優れた導電層を形成できない場合が生じる。
【００１１】
本発明の目的は、特に、汎用のプラスチック基板等の上に、前記プラスチック基板等に影響を及ぼさない、２００℃以下のプロセス温度での処理によって、より優れた特性を有する絶縁層と、導電層とを形成できるため、信頼性に優れた、実用レベルの品質を有する電子回路部品を製造することができる、電子回路部品の製造方法を提供することにある。
【課題を解決するための手段】
【００１２】
前記課題を解決するため、発明者は、まず、絶縁層を、無機微粒子からなる絶縁層と違って、化学的に、あるいは熱膨張係数等の特性的に、プラスチック基板と同質の有機物であって、前記プラスチック基板に対して、密着性に優れた絶縁層を形成しうる樹脂によって形成することを検討した。そして、絶縁性を有する種々の樹脂について検討した結果、ポリイミドおよびその前駆体のうちの少なくとも一方を、任意の溶媒に溶解したワニスを、プラスチック基板上に塗布した後、２００℃以下の温度に加熱して絶縁層を形成するのが、特に、汎用のプラスチック基板等に影響を及ぼすことなしに、絶縁性や、プラスチック基板との密着性、耐熱性、機械的強度等に優れた絶縁層を形成できるため、好適であることを見出した。
【００１３】
そこで、発明者は、次に、前記絶縁層上に形成する、電極等の導電層について、その焼成可能な温度を、できるだけ引き下げることを検討した。そして、導電層のもとになる金属微粒子として、その一次粒子径がナノメーターレベルである金属ナノ粒子を用いると、いわゆる久保効果によって、前記金属ナノ粒子の溶融温度を、本来の、金属の融点よりも引き下げることができるため、多数の粒子間が良好に焼結されて、均一な導電層を形成できる温度を、２００℃以下に引き下げることが可能となること、そのため、前記２００℃以下の温度での焼成により、従来に比べて高い導電性を有する導電層を形成できることを見出した。
【００１４】
また、発明者は、前記ポリイミドからなる絶縁層と、金属ナノ粒子からなる導電層の密着性を向上することを検討した。その結果、絶縁層の、水に対する濡れ性の指標である接触角を８０°以上とすると、導電層の、絶縁層に対する密着性を向上できることを見出した。
【００１５】
したがって、第一の発明は、ポリイミドおよびその前駆体のうちの少なくとも一方を含む層を、２００℃以下の温度に加熱して、水との接触角が８０°以上である絶縁層を形成する工程と、前記絶縁層の上に、金属ナノ粒子を含む分散液からなる塗膜を形成して、前記塗膜を２００℃以下の温度で焼成して導電層を形成する工程とを含むことを特徴とする電子回路部品の製造方法である。
【００１６】
また、発明者は、導電層のもとになる分散液を構成する各成分についても検討した。その結果、金属ナノ粒子として、一次粒子径が１００ｎｍ以下であるものを用いると、先に説明した久保効果による、多数の粒子間を良好に焼結させて、均一な導電層を形成する効果をさらに向上できること、前記金属ナノ粒子として、Ａｇ、Ａｕ、Ｐｔ、Ｐｄ、Ｒｕ、Ｉｒ、Ｓｎ、Ｃｕ、Ｎｉ、Ｆｅ、Ｃｏ、Ｔｉ、およびＩｎからなる群より選ばれる少なくとも１種の金属からなるものを用いると、形成される導電層の導電性を、さらに向上できることを見出した。
【００１７】
また、分散液を、金属ナノ粒子と、前記金属ナノ粒子を、水中に均一に分散させる働きをする分散剤と、溶媒としての水とを含む、いわゆる水性の分散液とすると、有機溶媒を殆ど使用しないため、環境に対する影響を低減できることも見出した。したがって、第二の発明は、導電層を、一次粒子径が１００ｎｍ以下であるＡｇ、Ａｕ、Ｐｔ、Ｐｄ、Ｒｕ、Ｉｒ、Ｓｎ、Ｃｕ、Ｎｉ、Ｆｅ、Ｃｏ、Ｔｉ、およびＩｎからなる群より選ばれる少なくとも１種の金属からなる金属ナノ粒子と、分散剤と、溶媒としての水とを含む分散液を用いて形成することを特徴とする第一の発明の電子回路部品の製造方法である。
【００１８】
本発明の電子回路部品の製造方法は、先に説明したように、有機ＴＦＴ等の、有機電子デバイスの製造に、好適に適用することができる。すなわち、第三の発明は、電子回路部品が、基板上に形成されたゲート電極と、前記ゲート電極を覆う絶縁層と、前記絶縁層上に互いに離間させて形成されたソース電極およびドレイン電極と、前記絶縁層の、ソース電極とドレイン電極との間の領域を埋める半導体層とを含む有機電子デバイスであり、ポリイミドおよびその前駆体のうちの少なくとも一方を含む層を、前記基板上に、ゲート電極を覆うように形成して、２００℃以下の温度に加熱することで、絶縁層を形成した後、前記絶縁層の上に、金属ナノ粒子を含む分散液からなる塗膜をパターン形成して、前記塗膜を２００℃以下の温度で焼成することで、導電層からなるソース電極およびドレイン電極を形成することを特徴とする第一または第二の発明の製造方法である。
【００１９】
また、本発明の電子回路部品の製造方法は、多層配線基板等の配線基板の製造にも、好適に適用することができる。すなわち、第四の発明は、電子回路部品が、絶縁層上に導体回路が形成された配線基板であり、ポリイミドおよびその前駆体のうちの少なくとも一方を含む層を形成して、２００℃以下の温度に加熱することで、絶縁層を形成した後、前記絶縁層の上に、金属ナノ粒子を含む分散液からなる塗膜をパターン形成して、前記塗膜を２００℃以下の温度で焼成することで、導電層からなる導体回路を形成することを特徴とする第一または第二の発明の電子回路部品の製造方法である。
【発明の効果】
【００２０】
本発明によれば、特に、汎用のプラスチック基板等の上に、前記プラスチック基板等に影響を及ぼさない、２００℃以下のプロセス温度での処理によって、より優れた特性を有する絶縁層と、導電層とを形成できるため、信頼性に優れた、実用レベルの品質を有する電子回路部品を製造することができる、電子回路部品の製造方法を提供することが可能となる。
【発明を実施するための最良の形態】
【００２１】
本発明の電子回路部品の製造方法は、ポリイミドおよびその前駆体のうちの少なくとも一方（以下「ポリイミド系化合物」と略称する場合がある）を含む層を、２００℃以下の温度に加熱して、水との接触角が８０°以上である絶縁層を形成する工程と、前記絶縁層の上に、金属ナノ粒子を含む分散液からなる塗膜を形成して、前記塗膜を２００℃以下の温度で焼成して導電層を形成する工程とを含むことを特徴とするものである。
【００２２】
絶縁層を形成するポリイミド系化合物としては、分子中に、式(1)および(2)：
【化１】
2008041960.tif 000003
【化２】
2008041960.tif 000004
〔両式中、Ａは４価の有機基を示し、Ｂは２価の有機基を示す。〕
で表される繰り返し単位のうちの少なくとも一方を有し、かつ、２００℃以下の温度に加熱することで、成膜させることができる、種々のポリイミドやその前駆体の１種または２種以上が使用可能である。具体的には、繰り返し単位のほぼ全量が、式(1)で表される繰り返し単位であるポリアミド酸から、前記繰り返し単位のほぼ全量が、式(2)で表される繰り返し単位であるポリイミドまでの、種々のポリイミド系化合物の中から、先に説明したように、２００℃以下の温度で成膜させることによって、絶縁性に優れた絶縁層を形成することができる化合物を、１種単独で用いたり、２種以上を併用したりすることができる。なお、成膜後の、絶縁層を形成するポリイミドは、絶縁性を阻害しない範囲で、周知のように、未反応のポリアミド酸を含んでいたり、ポリイミドの分子中に、未反応のポリアミド酸部分が含まれていたりしても良い。以下において「ポリイミドからなる絶縁層」と記載した場合も同様である。前記ポリイミド系化合物は、これに限定されないが、例えば、従来同様に、基Ａを含むテトラカルボン酸またはその無水物（二無水物等）と、基Ｂを含むジアミン化合物とを重合反応させて合成することができる。
【００２３】
また、前記ポリイミド系化合物としては、２００℃以下の温度に加熱して成膜させた絶縁層の、水に対する濡れ性の指標である接触角が８０°以上となるものを用いる必要がある。絶縁層の接触角を、前記範囲内とすることで、前記絶縁層に対する、導電層の密着性を向上することができる。なお、前記効果を、さらに向上することを考慮すると、ポリイミド系化合物としては、前記水との接触角が、前記範囲内でも、特に９０〜１００°となるものを用いるのが好ましい。
【００２４】
前記条件を満たすポリイミド系化合物としては、式(1)(2)中のＡが、式(3)：
【化３】
2008041960.tif 000005
〔式中、Ｒ1〜Ｒ4は、同一または異なって水素原子、フッ素原子、または炭素数１〜４の１価の有機基を示す。〕
で表される基で、かつＢのうち１０〜１００モル％が、式(4)：
【化４】
2008041960.tif 000006
〔式中、Ｘ1〜Ｘ3は、同一または異なって、−Ｏ−基、−ＣＯ−Ｏ−基、−ＣＯ−Ｓ−基、−ＣＯ−ＮＨ−基、炭素数１〜５の直鎖状の、または分岐構造を有してもよいアルキレン基、炭素数１〜５の直鎖状の、または分岐構造を有してもよいアルキレンジオキソ基を示す。またＸ1〜Ｘ3は単結合を示すこともできる。つまり、Ｘ1〜Ｘ3の両側の元素が、直接に結合されていても良い。Ｒ5は、炭素数６以上のアルキル基、または炭素数６以上の含フッ素アルキル基を示す。ｍ、ｎは、同一または異なって０または１を示す。〕
で表される基、Ｂの残部が、式(4)中の−Ｘ1−Ｒ5基を有しない基であるポリイミド系化合物が挙げられる。
【００２５】
前記ポリイミド系化合物においては、Ｂのうち式(4)の基の占める割合、Ｒ5のアルキル基の炭素数、Ｒ5の含フッ素アルキル基中のフッ素原子の数等を調整することで、絶縁層の、水に対する濡れ性の指標である接触角を、先に説明した８０°以上の範囲で、任意に調整することができる。式(4)の基の占める割合は、前記範囲内でも２０モル％以上、中でも５０モル％以上、特に７０〜１００モル％であるのが好ましい。また、Ｒ5のアルキル基、または含フッ素アルキル基の炭素数は、前記範囲内でも１０〜３０、特に１５〜２０であるのが好ましい。前記好適なポリイミド系化合物の具体的化合物としては、例えば、式(1)(2)の繰り返し単位のうちの少なくとも一方を含む、すなわち、式(1)の繰り返し単位の割合が０〜１００モル％、式(3)中のＲ1〜Ｒ4が全て水素原子、Ｂの１００モル％が式(4)の基で、かつ、式(4)中のＸ1が−Ｏ−基、Ｒ5が炭素数１８のアルキル基であると共に、ｍ、ｎが０であるポリイミド系化合物が挙げられる。
【００２６】
本発明の製造方法において、例えば、汎用のプラスチック基板等の表面に、ポリイミド系化合物を含む層を形成するには、従来同様に、前記ポリイミド系化合物を任意の有機溶媒に溶解したワニスを、前記表面に、ディップコート法、スピンコート法、ロールコート法、スプレーコート法、バーコート法、ダイコート法、スリットコート法、はけ塗り法等の、任意の塗布方法によって塗布するか、もしくは、絶縁層をパターン形成する場合は、転写印刷法、インクジェット印刷法、スクリーン印刷法等の任意の印刷方法によって印刷した後、乾燥させればよい。乾燥方法としては、自然乾燥の他、ホットプレートやオーブン等の加熱装置を用いて、大気中、窒素等の不活性ガス中、真空中等で加熱して乾燥させても良い。加熱乾燥は、有機溶媒を蒸発させて、ワニスを乾燥させることができる温度範囲で行えばよく、通常は４０℃以上、１５０℃未満であるのが好ましい。
【００２７】
次に、本発明では、前記層を、ホットプレートやオーブン等の加熱装置を用いて、大気中、窒素等の不活性ガス中、真空中等の、任意の環境下で加熱して絶縁層を形成する。加熱の温度は、汎用のプラスチック基板等に影響を与えない２００℃以下の温度範囲である必要があり、特に１５０〜１８０℃であるのが好ましい。なお、ワニスの乾燥による層の形成と、前記層の加熱による、絶縁層の形成とは、同じ加熱装置を用いて、同じ雰囲気下で、加熱の温度を段階的に、あるいは連続的に変化させながら、連続して行うこともできる。
【００２８】
前記各工程を経て形成される絶縁層の厚みは、製造する電子回路部品の種類に応じて、任意の範囲に設定することができる。例えば、電子回路部品が、先に説明した有機ＴＦＴ等の有機電子デバイスであって、絶縁層が、ゲート電極を覆う絶縁層である場合は、その厚みが２０〜１０００ｎｍ、中でも５０〜８００ｎｍ、特に１００〜５００ｎｍであるのが好ましい。また、電子回路部品が、多層配線基板等の配線基板であって、絶縁層が、厚み方向に積層される上下の導体回路間を絶縁する絶縁層である場合は、その厚みが０．１〜５．０μｍ、中でも０．３〜３．０μｍ、特に０．５〜１．５μｍであるのが好ましい。絶縁層の厚みを調整するには、そのもとになるワニスの層の塗布厚みを調整すればよい。
【００２９】
次に、本発明では、前記絶縁層の上に、金属ナノ粒子を含む分散液からなる塗膜を形成する。金属ナノ粒子としては、任意の金属からなり、その一次粒子径がナノメーターレベルである種々の粒子が、使用可能である。特に、先に説明した久保効果による、多数の粒子間を良好に焼結させて、均一な導電層を形成する効果を、さらに向上することや、それによって形成される導電層の導電性を、さらに向上することを考慮すると、金属ナノ粒子としては、一次粒子径が１００ｎｍ以下であるＡｇ、Ａｕ、Ｐｔ、Ｐｄ、Ｒｕ、Ｉｒ、Ｓｎ、Ｃｕ、Ｎｉ、Ｆｅ、Ｃｏ、Ｔｉ、およびＩｎからなる群より選ばれる少なくとも１種の金属からなるものを用いるのが好ましい。なお、金属ナノ粒子の一次粒子径は、実用上、前記範囲内でも１ｎｍ以上であるのが好ましい。一次粒子径は、本発明では、レーザードップラー法を応用した粒度分布測定装置を用いて測定される、金属ナノ粒子の粒度分布の５０％径（Ｄ50）でもって表すこととする。
【００３０】
導電層は、前記各種金属のうち、いずれか１種単独で形成しても良いし、２種以上で形成しても良い。導電層を、２種以上の金属で形成する場合は、金属ナノ粒子として、前記２種以上の金属の合金からなる金属ナノ粒子を使用しても良いし、個々の金属単体、または、導電層を形成する全ての金属のうち一部の金属の合金等からなる２種以上の金属ナノ粒子を併用しても良い。導電層が、特に高い導電性を有していることを求められる場合には、前記導電層を、導電性に優れたＡｇ、または、前記Ａｇを５０原子％以上の割合で含む合金で形成することが好ましい。前記導電層を形成するための金属ナノ粒子としては、Ａｇナノ粒子、Ａｇを、前記の割合で含有する合金のナノ粒子、Ａｇナノ粒子またはその合金のナノ粒子と、他の金属または合金からなる金属ナノ粒子とを、Ａｇの割合が前記の範囲となるように混合した混合物等が挙げられる。
【００３１】
また、Ａｇと合金を形成する他の金属としては、Ａｕ、Ｐｔ、Ｐｄ、Ｒｕ、Ｉｒ、Ｓｎ、Ｃｕ、Ｎｉ、Ｆｅ、Ｃｏ、Ｔｉ、およびＩｎからなる群より選ばれる少なくとも１種の金属が挙げられる。前記金属は、Ａｇと合金を形成した際に、
・  焼成時の熱によって金属ナノ粒子が過剰に成長して、導電層を形成する金属の結晶粒径が大きくなりすぎたり、導電層にボイドが発生したりするのを抑制する効果、
・  導電層が酸化されにくくする効果、
・  Ａｇが、いわゆるマイグレーションを生じるのを抑制する効果、
等を有している。
【００３２】
金属ナノ粒子は、含浸法と呼ばれる高温処理法や、液相還元法、気相法などの、従来公知の種々の方法によって製造することができる。このうち、液相還元法によって金属ナノ粒子を製造するためには、例えば、水に、金属ナノ粒子を形成する金属のイオンのもとになる水溶性の金属化合物と、分散剤とを溶解すると共に、還元剤を加えて、好ましくは、かく拌下、一定時間、金属のイオンを還元反応させればよい。また、液相還元法によって合金のナノ粒子を製造するためには、前記合金を形成する、少なくとも２種の金属のイオンのもとになる、２種以上の水溶性の金属化合物を併用すればよい。液相還元法によって製造される金属ナノ粒子は、形状が球状ないし粒状で揃っていると共に、粒度分布がシャープで、しかも、一次粒子径が小さいという特徴を有している。
【００３３】
金属のイオンのもとになる、水溶性の金属化合物としては、例えば、Ａｇの場合は、硝酸銀(I)〔ＡｇＮＯ3〕、メタンスルホン酸銀〔ＣＨ3ＳＯ3Ａｇ〕等が挙げられ、Ａｕの場合は、テトラクロロ金(III)酸四水和物〔ＨＡｕＣｌ4・４Ｈ2Ｏ〕等が挙げられる。Ｐｔの場合は、ジニトロジアンミン白金(II)（Ｐｔ（ＮＯ3）2（ＮＨ3）2）、ヘキサクロロ白金(IV)酸六水和物（Ｈ2[ＰｔＣｌ6]・６Ｈ2Ｏ）等が挙げられ、Ｐｄの場合は、硝酸パラジウム(II)硝酸溶液〔Ｐｄ(ＮＯ3)2／Ｈ2Ｏ〕、塩化パラジウム(II)溶液〔ＰｄＣｌ2〕等が挙げられる。
【００３４】
Ｒｕの場合は、硝酸ルテニウム（III）溶液〔Ｒｕ(ＮＯ3)3〕等が挙げられ、Ｉｒの場合は、塩化イリジウム(III)〔ＩｒＣｌ3〕等が挙げられる。Ｓｎの場合は、塩化スズ(IV)五水和物〔ＳｎＣｌ4・５Ｈ2Ｏ〕等が挙げられ、Ｃｕの場合は、硝酸銅(II)〔Ｃｕ(ＮＯ3)2〕、硫酸銅(II)五水和物〔ＣｕＳＯ4・５Ｈ2Ｏ〕等が挙げられ、Ｎｉの場合は、塩化ニッケル(II)六水和物〔ＮｉＣｌ2・６Ｈ2Ｏ〕、硝酸ニッケル(II)六水和物〔Ｎｉ(ＮＯ3)2・６Ｈ2Ｏ〕等が挙げられる。
【００３５】
Ｆｅの場合は、硝酸鉄(III)六水和物、九水和物（Ｆｅ（ＮＯ3）3・６Ｈ2Ｏ、９Ｈ2Ｏ）、塩化鉄(II)四水和物（ＦｅＣｌ2・４Ｈ2Ｏ）、硫酸鉄(II)七水和物（ＦｅＳＯ4・７Ｈ2Ｏ）、アセチルアセトン鉄(III)（Ｆｅ〔ＣＨ（ＣＯＣＨ3）2〕3）等が挙げられる。Ｃｏの場合は、塩化コバルト(II)六水和物〔ＣｏＣｌ2・６Ｈ2Ｏ〕、硝酸コバルト(II)六水和物〔Ｃｏ（ＮＯ3）2・６Ｈ2Ｏ〕等が挙げられ、Ｔｉの場合は、塩化チタン(III)〔ＴｉＣｌ3〕等が挙げられる。Ｉｎの場合は、塩化インジウム(III)四水和物〔ＩｎＣｌ3・４Ｈ2Ｏ〕、硝酸インジウム(III)三水和物〔Ｉｎ（ＮＯ3）3・３Ｈ2Ｏ〕等が挙げられる。
【００３６】
還元剤としては、液相の反応系中で、金属のイオンを還元することで、金属ナノ粒子として析出させることができる種々の還元剤が、いずれも使用可能である。前記還元剤としては、例えば、水素化ホウ素ナトリウム、次亜リン酸ナトリウム、ヒドラジン、遷移金属のイオン（三価のチタンイオン、二価のコバルトイオン等）が挙げられる。ただし、析出させる金属ナノ粒子の一次粒子径を、先に説明した１００ｎｍ以下の範囲内でも、できるだけ小さくするためには、金属のイオンの還元、析出速度を遅くするのが有効であり、還元、析出速度を遅くするためには、できるだけ還元力の弱い還元剤を、選択して使用することが好ましい。
【００３７】
還元力の弱い還元剤としては、例えば、メタノール、エタノール、２−プロパノール等のアルコールや、あるいはアスコルビン酸等が挙げられる他、エチレングリコール、グルタチオン、有機酸類（クエン酸、リンゴ酸、酒石酸等）、還元性糖類（グルコース、ガラクトース、マンノース、フルクトース、スクロース、マルトース、ラフィノース、スタキオース等）、および糖アルコール類（ソルビトール等）等が挙げられ、中でも、還元性糖類や、その誘導体としての糖アルコール類が好ましい。
【００３８】
分散剤としては、分子量が２０００〜３００００の、室温において固体で、しかも、水に対して良好な溶解性を有すると共に、析出した金属ナノ粒子を、水中に良好に分散させることができる、種々の分散剤が、好適に使用される。前記分散剤は、反応系中で、析出した金属ナノ粒子の周囲を囲むように存在して、金属ナノ粒子の凝集を防止し、分散を維持する働きをする。また、金属ナノ粒子を析出させた液相の反応系は、前記反応系から金属ナノ粒子を分離せずに、不純物のみを除去した状態で、金属ナノ粒子を含み、導電層のもとになる分散液を調製するための出発原料として使用することができる。その際に、前記分散剤は、不純物の除去工程では殆ど除去されずに残存して、分散液中で、先に説明したように、金属ナノ粒子の凝集を防止し、分散を維持する働きをし続ける。
【００３９】
なお、分散剤の分子量が２０００未満では、前記分散剤による、金属ナノ粒子の凝集を防止して、分散を維持する効果が十分に得られないおそれがある。そのため、金属ナノ粒子を含む分散液を、先に説明した絶縁層の表面に塗布した後、焼成して形成される導電層を、膜質が平滑かつ緻密で、ボイド等を有しないものとすることができない場合を生じる。また、分子量が３００００を超える分散剤は、嵩が大きすぎるため、導電層を形成する際の焼成工程において、金属ナノ粒子同士の焼結を阻害してボイドを生じさせたり、膜質の緻密さを低下させたりするおそれがあると共に、分散剤の分解残渣が、導電層中に不純物として残存して、前記導電層の導電性を低下させたりるおそれがある。
【００４０】
これに対し、分子量２０００〜３００００の分散剤は、金属ナノ粒子を、分散液中に、良好に分散させる機能に優れるだけでなく、嵩が大きすぎないため、焼成後の導電層にボイドを生じさせたり、膜質の緻密さを低下させたりすることがない上、前記導電層中に、その導電性を低下させる原因となる分解残渣を残存させることもない。なお、分散剤は、導電層を、先に説明した有機ＴＦＴ等の有機電子デバイスや、多層配線基板等の配線基板などの、エレクトロニクスの分野に用いる際に、その近傍に配置される電子部品等が劣化するのを防止することを考慮すると、硫黄、リン、ホウ素およびハロゲン原子を含まないことが好ましい。
【００４１】
これらの条件を満足する、好適な分散剤としては、例えば、ポリエチレンイミン、ポリビニルピロリドン等のアミン系の高分子分散剤や、ポリアクリル酸、カルボキシメチルセルロース等の、分子中にカルボン酸基を有する炭化水素系の高分子分散剤、ポバール（ポリビニルアルコール）、あるいは、１分子中に、ポリエチレンイミン部分とポリエチレンオキサイド部分とを有する共重合体等の、極性基を有する高分子分散剤のうち、分子量が２０００〜３００００の範囲内であるものが挙げられる。分散剤は、水、または水溶性有機溶媒に溶解した溶液の状態で、反応系に添加することもできる。
【００４２】
金属ナノ粒子の一次粒子径を調整するには、金属化合物、分散剤、還元剤の種類と配合割合とを調整すると共に、金属化合物を還元反応させる際に、かく拌速度、温度、時間、ｐＨ等を調整すればよい。例えば、反応系のｐＨは、できるだけ一次粒子径の小さい金属ナノ粒子を形成することを考慮すると、７〜１３であるのが好ましい。反応系のｐＨを、前記範囲に調整するためには、ｐＨ調整剤が使用される。ｐＨ調整剤としては、形成される導電層や、前記導電層を、エレクトロニクス分野に用いる際に、その近傍に配置される電子部品等が劣化するのを防止することを考慮すると、アルカリ金属やアルカリ土類金属、塩素等のハロゲン元素、硫黄、リン、ホウ素等の不純物元素を含まない、硝酸やアンモニアが好ましい。
【００４３】
液相の反応系中に析出させた金属ナノ粒子は、ロ別、洗浄、乾燥、解砕等の工程を経て、一旦、粉末状とした後、水と分散剤と、さらに必要に応じて、水溶性の有機溶媒とを所定の割合で配合して、金属ナノ粒子を含む、塗膜のもとになる分散液を調製してもよいが、先に説明したように、金属ナノ粒子を析出させた液相の反応系を出発原料として用いて、前記分散液を調製するのが好ましい。すなわち、金属ナノ粒子を析出させた後の、前記金属ナノ粒子と、反応に使用した水とを含む液相の反応系から、限外ろ過、遠心分離、水洗、電気透析等の処理を行って、不純物を除去すると共に、必要に応じて、濃縮して水を除去するか、逆に水を加えることで、金属ナノ粒子の濃度を調整した後、さらに必要に応じて、水溶性の有機溶媒を、所定の割合で配合することによって、金属ナノ粒子を含む分散液が調製される。この方法では、金属ナノ粒子の凝集による、粗大で不定形な粒子の発生を防止して、より一層、緻密で、かつ均一な導電層を形成することができる。
【００４４】
分散液における、水の含有割合は、金属ナノ粒子１００重量部あたり、２０〜４００重量部であるのが好ましい。水の含有割合が、前記範囲未満では、水による、分散剤を十分に膨潤させて、分散剤で囲まれた金属ナノ粒子を、分散液中に、凝集を生じさせることなく、良好に分散させる効果が十分に得られないおそれがある。また、前記範囲を超える場合には、分散液における、金属ナノ粒子の含有割合が少なくなって、先に説明した絶縁層の表面に、十分な厚みと密度とを有する塗膜、および導電層を形成できないおそれがある。
【００４５】
水溶性の有機溶媒としては、水溶性である種々の有機溶媒が使用可能である。その具体例としては、メチルアルコール、エチルアルコール、ｎ−プロピルアルコール、イソプロピルアルコール、ｎ−ブチルアルコール、イソブチルアルコール、ｓｅｃ−ブチルアルコール、ｔｅｒｔ−ブチルアルコール等のアルコール類、アセトン、メチルエチルケトン等のケトン類、エチレングリコール、グリセリン等の多価アルコールやそのエステル類、エチレングリコールモノエチルエーテル、ジエチレングリコールモノブチルエーテル等のグリコールエーテル類等が挙げられる。
【００４６】
水溶性の有機溶媒の含有割合は、金属ナノ粒子１００重量部あたり、３０〜９００重量部であるのが好ましい。水溶性の有機溶媒の含有割合が、前記範囲未満では、前記有機溶媒を含有させたことによる、分散液の粘度や蒸気圧を調整する効果が十分に得られないおそれがある。また、前記範囲を超える場合には、過剰の有機溶媒によって、水による、分散剤を十分に膨潤させて、分散剤で囲まれた金属ナノ粒子を、分散液中に、凝集を生じさせることなく、良好に分散させる効果が阻害されるおそれがある。
【００４７】
分散剤の含有割合は、金属ナノ粒子１００重量部あたり、３〜６０重量部であるのが好ましい。分散剤の含有割合が、前記範囲未満では、前記分散剤を含有させたことによる、水を含む分散液中で、金属ナノ粒子の周囲を囲むように存在して、その凝集を防止する効果が十分に得られないおそれがある。また、前記範囲を超える場合には、焼成時に、過剰の分散剤が、金属ナノ粒子の焼結を阻害してボイドを生じさせたり、膜質の緻密さを低下させたりするおそれがあると共に、高分子分散剤の分解残渣が、導電層中に不純物として残存して、導電層の導電性を低下させたりるおそれがある。
【００４８】
分散液を、絶縁層の表面に塗布して塗膜を形成するための塗布方法としては、例えば、ディップコート法、スピンコート法、ロールコート法、スプレーコート法、バーコート法、ダイコート法、スリットコート法、またははけ塗り法が挙げられる。前記方法によれば、分散液を、絶縁層の表面に、均一に塗布することができるため、その後の焼成工程を経て形成される導電層の厚みを、より一層、均一化することができる。前記塗布方法で形成した塗膜を、所定の平面形状にパターン形成するためには、例えば、フォトリソグラフ法を利用したエッチングが、好適に採用される。フォトリソグラフ法を利用したエッチングによれば、有機電子デバイスのソース電極やドレイン電極、あるいは配線基板の導体回路等の微細なパターンを、精度よく、しかも再現性よく、パターン形成することができる。
【００４９】
詳しくは、乾燥後の塗膜上に、感光性を有するレジスト層を積層し、前記レジスト層を露光し、現像して、塗膜の、形成するパターンに対応した領域を覆うレジストマスクを形成した後、前記レジストマスクで覆われずに露出した塗膜を、選択的に、エッチングして除去することで、前記塗膜が、所定の平面形状にパターン形成される。レジストマスクで覆われずに露出した塗膜をエッチング除去する方法としては、エッチング液を用いる液相法と、エッチングガスやイオンビームを用いる気相法とがあるが、本発明では、このいずれを採用してもよい。ただし、基板が、先に説明した汎用のプラスチック基板等である場合は、前記基板の劣化を防止することを考慮すると、液相法が好ましい。パターン形成した塗膜を焼成して導電層を形成するためには、前記塗膜中に含まれる、分散剤等の有機物を熱分解させると共に、金属ナノ粒子を焼結させることができる温度に加熱すればよい。
【００５０】
焼成は、有機物を熱分解させるために、大気中で行ってもよいし、金属ナノ粒子の酸化を防止するために、大気中で焼成後に、非酸化性雰囲気中、または還元性雰囲気中で、さらに焼成してもよい。焼成の温度は、前記焼成によって形成される導電層を構成する金属の結晶粒径が大きくなりすぎたり、導電層にボイドが発生したり、プラスチック基板が劣化したりするのを抑制するため、先に説明したように２００℃以下、特に１５０〜１８０℃であるのが好ましい。また、塗膜を、パターン形成せずに焼成して、導電層を形成した後、前記導電層を、フォトリソグラフ法を利用したエッチング等によってパターン形成することもできる。また、分散液を、絶縁層の表面に、転写印刷法、インクジェット印刷法、スクリーン印刷法等の任意の印刷法によって、あらかじめ、所定のパターンに印刷した後、焼成して、パターン形成された導電層を得ることもできる。
【００５１】
図１は、本発明の電子回路部品の製造方法によって製造される、有機電子デバイスとしての有機ＴＦＴの一例の、層構成を示す断面図である。図１を参照して、この例の有機ＴＦＴ１は、基板２上に形成されるゲート電極３と、前記ゲート電極３を覆う絶縁層４と、前記絶縁層４上に互いに離間させて形成されたソース電極５およびドレイン電極６と、前記絶縁層４の、ソース電極５とドレイン電極６との間の領域を埋める半導体層７とを備えている。前記有機ＴＦＴのうち、絶縁層４と、その上のソース電極５およびドレイン電極６が、本発明の製造方法によって製造される。
【００５２】
すなわち、先に説明したポリイミド系化合物を含む層を、基板２上に、あらかじめ形成したゲート電極３を覆うように形成して、２００℃以下の温度に加熱することで、絶縁層４が形成され、前記絶縁層４の上に、金属ナノ粒子を含む分散液からなる塗膜をパターン形成して、２００℃以下の温度で焼成することで、導電層からなるソース電極５とドレイン電極６とが形成される。有機ＴＦＴを構成する他の部分は、従来同様に形成することができる。
【００５３】
例えば、基板２としては、図の有機ＴＦＴが、電子ペーパー等のフレキシブルディスプレイの画素を個別に駆動する電子デバイスである場合、プラスチック基板等のフレキシブル基板が用いられる。その際、本発明によれば、先に説明したように、絶縁層４、ソース電極５、およびドレイン電極６を２００℃以下の低温プロセスで形成できることから、前記プラスチック基板として、ＰＣやＰＥＴ等の、軟化温度の低い、低廉な、汎用のプラスチック基板を使用することができる。そのため、コストダウンを図って、前記電子ペーパー等のフレキシブルディスプレイの実用化を、促進することができる。
【００５４】
ゲート電極３は、真空蒸着法、スパッタリング法等によって形成しても良いし、ソース電極５やドレイン電極６と同様に、金属ナノ粒子を含む分散液からなる塗膜を焼成して形成しても良い。特に、後者の方法によれば、有機ＴＦＴを、真空装置を用いた工程を必要とせず、塗布や印刷の工程のみで形成できるため、例えばフレキシブルディスプレイの、更なるコストダウンを図ることができる。塗膜を焼成する際の焼成温度は、やはり汎用のプラスチック基板の劣化を防止することを考慮すると、２００℃以下であるのが好ましい。また、半導体層７は、先に説明した有機半導体材料を含む塗布液を、ソース電極５、およびドレイン電極６を形成した絶縁層４上に、前記両電極間を埋めるように塗布し、乾燥させた後、必要に応じて焼成することで形成できる。
【００５５】
本発明の電子回路部品の製造方法は、先に説明したように、有機電子デバイスや配線基板の製造方法として、好適に採用される。本発明の製造方法によって製造できる有機電子デバイスとしては、有機ＴＦＴの他、有機電界効果トランジスタ（ＦＥＴ）、有機エレクトロルミネッセンス（ＥＬ）素子、有機光エネルギー変換素子、センサ素子等が挙げられる。また配線基板としては、単層または多層配線基板等が挙げられる。
【実施例】
【００５６】
《実施例１》
（ポリイミド系化合物の合成）
式(5)：
【化５】
2008041960.tif 000007
で表されるテトラカルボン酸二無水物と、式(6)：
【化６】
2008041960.tif 000008
で表されるジアミン化合物とを重合反応させて、先に説明した式(1)の繰り返し単位のみからなり、式(1)中のＡが式(3)の基で、かつ式(3)中のＲ1〜Ｒ4が全て水素原子、Ｂの１００モル％が式(4)の基で、かつ、式(4)中のＸ1が−Ｏ−基、Ｒ5が炭素数１８のアルキル基であると共に、ｍ、ｎが０であるポリイミド系化合物を合成した。
【００５７】
（絶縁層の形成）
片面にＩＴＯ透明導電層が形成されたガラス基板（５．０ｃｍ角、厚み０．７ｍｍ）の、前記ＩＴＯ膜上に、先に合成したポリイミド系化合物を、有機溶媒としてのＮ−メチル−２−ピロリドンに溶解した、ポリイミド系化合物の濃度が６重量％であるワニスを、孔径０．２μｍのフィルタをつけたシリンジを用いて滴下して、スピンコート法によって、前記ＩＴＯ膜上に層を形成した後、大気中で、８０℃に加熱したホットプレートを用いて、５分間、加熱して乾燥させ、次いで、ポットプレートの温度を２００℃に昇温して６０分間、加熱することで、絶縁層を形成した。絶縁層の厚みは約２００ｎｍであった。前記絶縁層の、純水との接触角を、温度２５±２℃、相対湿度５０±５％の恒温−恒湿環境下で、動接触角計〔協和界面科学(株)製のＣＡ−Ｗ〕を用いて、液量３μｌで、着液後に５秒間、静止させた状態で測定したところ９６°であった。
【００５８】
（導電層の形成）
前記ガラス基板の、ＩＴＯ膜上に形成した絶縁層上に、一次粒子径が２０ｎｍであるＡｇナノ粒子と、溶媒としての水とプロピレングリコールモノメチルエーテルとの混合溶媒と、カルボン酸系高分子分散剤（分子量１５０００）とを含むＡｇナノ粒子分散液を、孔径０．２μｍのフィルタをつけたシリンジを用いて滴下して、スピンコート法によって、前記絶縁層上に塗膜を形成し、乾燥させた後、ホットプレートを用いて、下記いずれかの条件で焼成して、厚み約２００ｎｍの導電層を形成した。
条件１：１５０℃、１２０分間
条件２：１８０℃、１２０分間
条件３：２００℃、６０分間
【００５９】
《比較例１》
式(7)：
【化７】
2008041960.tif 000009
で表されるテトラカルボン酸二無水物と、式(8)：
【化８】
2008041960.tif 000010
で表されるジアミン化合物とを重合反応させて合成されたポリイミド系化合物を用いたこと以外は、実施例１と同様にして絶縁層を形成して、純水との接触角を、実施例１と同条件で測定したところ７０°であった。次いで、前記絶縁層上に、実施例１と同様にして、厚み約２００ｎｍの導電層を形成した。
【００６０】
《比較例２》
直径４インチのＳｉウエハ（<110>、アンチモンドープ、厚み５２５±２５μｍ、比抵抗０．０２Ω・ｃｍ以下）を熱酸化して、その表面に、ＳｉＯ2からなる厚み２００ｎｍの絶縁層を形成して、純水との接触角を、実施例１と同条件で測定したところ５２°であった。次いで、前記絶縁層上に、実施例１と同様にして、厚み約２００ｎｍの導電層を形成した。
【００６１】
《比較例３》
比較例２と同様にして、Ｓｉウエハの表面に形成した厚み２００ｎｍの絶縁層上に、ヘキサメチルジシラザン〔ＨＭＤＳ、アルドリッチ社製〕を滴下して、スピンコート法によって、前記絶縁層上に塗膜を形成し、ホットプレートを用いて、１００℃で５分間、乾燥させ、次いで室温で静置した後、アセトンで濯いで、前記絶縁層を疎水化処理して、純水との接触角を、実施例１と同条件で測定したところ９０°であった。次いで、前記絶縁層上に、実施例１と同様にして、厚み約２００ｎｍの導電層を形成した。
【００６２】
《密着性試験》
実施例、比較例で形成した導電層に、カッターナイフを用いて、絶縁層に達する碁盤目状の傷を、縦横それぞれ６本ずつ、１ｍｍ間隔で、直交させて形成した上に、幅２４ｍｍのセロハン粘着テープ（粘着力２．９４Ｎ／１０ｍｍ以上）を貼り付け、その上から消しゴムでこすって完全に付着させた後、１〜２分後に、テープの一方の端を持って、導電層の面方向と直交する上方に、瞬間的に引きはがした際に、前記碁盤目によって切り分けられた２５個の導電層片の状態を観察して、下記の基準で、導電層の密着性を評価した。
○：２５個の導電層片の全てが、はく離せずに残っていた。密着性良好。
△：１〜２４個の導電層片がはく離した。密着性やや不良。
×：２５個の導電層片が、全てはく離した。密着性不良。
結果を表１に示す。
【００６３】
【表１】
2008041960.tif 000011
【００６４】
表１より、ポリイミド系化合物からなるものの、純水との接触角が８０°以下である絶縁層の上に、導電層を形成した比較例１は、導電層の焼成の条件が条件１（１５０℃、１２０分間）であるときのみ、導電層の密着性が良好であったが、それ以外の条件では、導電層の密着性が不良になることが判った。また、絶縁層を、ＳｉＯ2からなる無機の絶縁層とした比較例２、３は、前記絶縁層の、純水との接触角に関係なく、いずれの条件においても、導電層の密着性が不良になることが判った。これに対し、ポリイミド系化合物からなり、純水との接触角が８０°以上である絶縁層の上に、導電層を形成した実施例１では、導電層の焼成の条件が、前記条件１〜３のいずれの場合においても、導電層の密着性が良好であることが確認された。
【００６５】
《実施例２、比較例４〜６》
導電層のもとになるＡｇナノ粒子分散液として、一次粒子径が２０ｎｍであるＡｇナノ粒子と、溶媒としての水とグリコールエーテルとポリエーテルとの混合溶媒と、カルボン酸系高分子分散剤（分子量１５０００）とを含むものを用いたこと以外は、実施例１、比較例１〜３と同様にして、絶縁層の表面に導電層を形成して、密着性を評価した。結果を表２に示す。
【００６６】
【表２】
2008041960.tif 000012
【００６７】
表２より、Ａｇナノ粒子分散液の組成を違えても、同様の結果が得られることが判った。すなわち、ポリイミド系化合物からなるものの、純水との接触角が８０°以下である絶縁層の上に、導電層を形成した比較例４は、導電層の焼成の条件が条件１（１５０℃、１２０分間）であるときのみ、導電層の密着性が良好であったが、それ以外の条件では、導電層の密着性が不良になることが判った。また、絶縁層を、ＳｉＯ2からなる無機の絶縁層とした比較例５、６は、前記絶縁層の、純水との接触角に関係なく、いずれの条件においても、導電層の密着性が不良になることが判った。これに対し、ポリイミド系化合物からなり、純水との接触角が８０°以上である絶縁層の上に、導電層を形成した実施例２では、導電層の焼成の条件が、前記条件１〜３のいずれの場合においても、導電層の密着性が良好であることが確認された。
【００６８】
《抵抗率の測定》
導電層の密着性が良好であった実施例１、２について、前記導電層の抵抗率を、抵抗率計〔(株)ダイアインスツルメンツ製のロレスタＧＰ  ＭＣＰ−Ｔ６１０型〕を用いて測定した。結果を表３に示す。
【００６９】
【表３】
2008041960.tif 000013
【００７０】
表より、実施例１、２の導電層は、焼成の条件が、先に説明した条件１〜３のいずれの場合においても、抵抗率が小さいことから、導電性に優れることが確認された。
【図面の簡単な説明】
【００７１】
【図１】本発明の電子回路部品の製造方法によって製造される、有機電子デバイスとしての有機ＴＦＴの一例の、層構成を示す断面図である。
【符号の説明】
【００７２】
１     有機ＴＦＴ（電子回路部品）
２     基板
３     ゲート電極
４     絶縁層
５     ソース電極（導電層）
６     ドレイン電極（導電層）
７     半導体層
【図１】
2008041960.tif 000014